일부 실시 예 에서 , 이것 은 재료 의 유기 부분 이 재료 의 성형 후 적어도 부분 적 으로 유지 되 는 일부 구성 요소 의 생산 이 며 , 또한 재료 의 무기 부분 에 금속 상 을 포함 한 여러 제조 구성 요소 의 다른 예 로서 관련 상 중 가장 융점 이 낮 은 금속 상 은 다른 관련 금속 상 비해 융점 이 매우 높 기 때문 에 , 발명자 는 용도 에 따라 굴곡 온도 ( HDT ) 를 수반 하 는 관련 성분 을 포함 유기상 을 선택 하 는 것 이 중요 하 다는 것 을 발견 했 다 . 다양 한 실시 예 에서 는 0 . 46 MPa 의 하중 에서 ASTM D 648 - 07 방법 에 따라 측정 된 [ 66 psi ] 120 , 185 , 230 , 260 , 282 , 305 , 355 , 410 , 430 , 505 º C 이상 이 다 . 편향 온도 를 결정 하 기 위한 시험 조건 은 문서 끝 에 공개 된다 . 다른 실시 예 에서 , 상기 개시 된 분해 온도 값 은 0 . 45 MPa 의 하중 으로 ISO 75 - 1 2013 방법 B 시험 에 따라 측정 된다 . 발명자 는 일부 적용 에서 1 . 82 MPa 의 하중 으로 ASTM D 648 - 07 에 따라 측정 된 81 , 123 , 153 , 173 , 188 , 203 , 237 , 273 , 287 º C 이상 , 또한 320 º C 이상 의 다양 한 실시 예 에서 변형 온도 를 갖 는 관련 성분 을 포함 하 는 유기상 을 선택 하 는 것 이 중요 하 다는 것 을 발견 했 다 . 편향 온도 를 결정 하 기 위한 시험 조건 은 문서 끝 에 공개 된다 . 다른 실시 예 에서 , 1 . 82 MPa 의 하중 을 가진 ASTM D 648 - 07 , 5 . 0 MPa 의 하중 을 가진 ASTM D 648 - 07 의 시험 조건 에 따라 , 또는 8 . 0 MPa 의 하중 을 가진 ASTM D 648 - 07 의 시험 조건 에 따라 심지어 ISO 75 에 의한 ASTM D 648 - 07 - 1 : 2013 방법 1 . 8 MPa 의 하중 으로 시험 에서 40 , 61 , 76 , 94 , 102 , 118 , 137 , 143 º C 초과 이 거나 심지어 168 º C 를 초과 하 는 변형 온도 를 갖 는 관련 성분 을 포함 하 는 유기상 이 바람직 하 다 . 발명가 는 일부 적용 에서 상이 한 실시 양태 에서 폴리페닐 렌 설폰 ( PPS ) , 방향 족 폴리 이미드 ( PI ) , 폴리에테르 설폰 ( PES ) , 폴리에테르 이미드 ( PEI ) , 폴리에테르 ( PEK ) , 폴리에테르 케톤 케톤 ( PEKK ) , 에틸렌 프로필렌 디 엔 단량체 ( EPDM ) , 폴리 설폰 ( PSU ) , 폴리아 크릴 아미 다 ( PAM ) , 폴리카보네이트 ( PC ) , 폴리에테르 에 테르 케톤 ( PEEK ) , 폴리 테트라 플 루 오로 에틸렌 ( PTFE ) 폴리 이미드 ( PI ) , 폴리에틸렌 나 프탈 레이트 ( PEN ) , 아크릴 로 니트릴 - 부타디엔 - 스티렌 ( ABS ) , 폴리 메틸 메타크릴 레이트 ( PMMA ) , 폴리페닐 렌 설파이드 ( PPS ) , 폴리에틸렌 테레프탈 레이트 ( PET ) , 폴리 부틸렌 테레프탈 레이트 ( PBT ) , 폴리아미드 ( PA 66 , PA 610 , PA 6 , PA 12 ) 폴리프로필렌 ( PP ) , 페놀 포름알데히드 수지 ( PF ) , 에폭시 수지 ( EP ) , 폴리우레탄 ( PUR ) , 폴리에스테르 수지 ( UP ) , 폴리 메틸 실록 산 ( PDMS ) , 폴리 벤즈 이미다졸 ( PBI ) , 폴리 벤즈 이미다졸 방향 족 유도체 , 폴리 히드록시기 를 갖 는 메타크릴 레이트 , 폴리 ( 하이드 록 시 부틸 ) 메타크릴 레이트 케톤 인 관련 성분 을 포함 하 는 유기상 을 선택 하 는 것 이 중요 하 다는 것 을 발견 했 다 . 다른 실시 예 에서 본 발명자 는 환형 부틸렌 테레프탈 레이트 ( CBT ) 및 심지어 음 이온 성 폴리아미드 ( APA - 6 ) 를 포함 하 는 유기상 을 선택 하 는 것 이 흥미 롭 다는 것 을 발견 했 다 . 특히 풍차 블레이드 및 다른 큰 구성 요소 를 제조 할 때 일부 적용 에서 흥미 로운 것 은 열경화성 중합체 ( 에폭시 수지 와 같 은 ) 또는 분말 형태 의 열가소성 중합체 와 같 은 중합체 재료 를 사용 하 는 것 이 다 . 큰 부품 제조 에서 , 본 발명 의 개시 에 따라 얻 어 진 성형 재료 를 사용 할 때 놀랍 게 도 초음파 , 저항 또는 유도 에 의해 용접 될 수 있 는 열가소성 중합체 를 사용 할 때 용접 된 부분 에서 연속 성 에 도달 할 수 있 다는 것 이 또한 금속 상 사이 의 연속 용접 을 포함 한다 . 폴리 하이드 록 시에 틸 메타크릴 레이트 ( PHEMA ) , 프탈 로 니트릴 , 베 조옥 사진 , 비스 말레 이미드 , 시아 네이트 에스테르 , 폴리에스테르 섬유 유리 시스템 , 몰딩 컴 파운드 , 벌크 몰딩 컴 파운드 , 폴리우레탄 , 단 열 폼 , 매트리스 , 코팅 , 접착제 , 프린트 롤러 , 신발 밑창 , 바닥 , 합성 섬유 , 폴리 우레탄 폴리머 , 가황 고무 , 베이클라이트 , 전기 절연체 및 플라스틱 제품 에 사용 되 는 페놀 - 포름 알데히드 수지 , 합판 에 사용 되 는 듀 로 플 라스트 , 요소 - 포름 알데히드 폼 , 파티클 보 드 및 중 밀도 섬유판 , 멜라민 수지 , 디 알릴 프탈 레이트 ( DAP ) 예 를 들 어 , 에폭시 수지 , 폴리 이미드 , 폴리시 아누 레이트 , 몰드 또는 몰드 러너 , 및 심지어 폴리에스테르 수지 도 포함 된다 .